(57)【要約】本発明は、望ましい靱性を維持または向上させると同時に、改善された相溶性を示す結晶性熱可塑性組成物に関する。さらに詳しくは、本発明は、芳香族ポリエステル（ポリブチレンテレフタレート（ＰＢＴ）またはポリエチレンテレフタレート（ＰＥＴ）またはポリプロピレンテレフタレート（ＰＰＴ）など）マトリックス材料と、無機充填剤と、エラストマーとを含む組成物に関する。【特許請求の範囲】
【請求項１】
（ａ）約５０〜９０重量％の芳香族ポリエステルのマトリックス材料；（ｂ）約５〜３０重量％の無機充填剤；および（ｃ）約１０〜２０重量％のエラストマーを含むことを特徴とする改善された相溶性のための組成物。
【請求項２】
前記芳香族ポリエステルが、ポリブチレンテレフタレート（ＰＢＴ）、ポリエチレンテレフタレート（ＰＥＴ）、およびポリプロピレンテレフタレート（ＰＰＴ）からなる群から選択されることを特徴とする請求項１に記載の組成物。
【請求項３】
前記エラストマーが、熱可塑性ポリウレタン（ＴＰＵ）、ポリエーテルポリエステル熱可塑性プラスチックまたは軟質エチレンポリマーを含むことを特徴とする請求項１または２に記載の組成物。
【請求項４】
前記軟質エチレンポリマーが、エチレン酢酸ビニル（ＥＶＡ）、エチレンメチルアクリレート（ＥＭＡ）、エチレンブチルアクリレート一酸化炭素（ＥＢＡＣＯ）、エチレン酢酸ビニル一酸化炭素（ＥＶＡＣＯ）、エチレンブチルアクリレートグリシドールメタクリレート（ＥＢＡＧＭＡ）または他の軟質エチレンポリマーを含むことを特徴とする請求項３に記載の組成物。
【請求項５】
前記軟質エチレンポリマーが、コポリマー、ターポリマーまたはテトラポリマーであることを特徴とする請求項３に記載の組成物。
【請求項６】
前記無機充填剤が、炭酸カルシウム（ＣａＣＯ３）、酸化物、硫酸塩、チタン酸塩、カオリン粘土、ケイ酸塩、水酸化マグネシウム、カーボンブラックおよびそれらの組合せからなる群から選択されることを特徴とする請求項１に記載の組成物。
【請求項７】
前記酸化物が、酸化アルミニウム、酸化ケイ素、および二酸化チタン（ＴｉＯ２）からなる群から選択されることを特徴とする請求項６に記載の組成物。
【請求項８】
前記硫酸塩が、硫酸バリウムであることを特徴とする請求項６に記載の組成物。
【請求項９】
前記無機充填剤が好ましくは、ＣａＣＯ３であることを特徴とする請求項６に記載の組成物。
【請求項１０】
前記無機充填剤が好ましくは、ＴｉＯ２であることを特徴とする請求項７に記載の組成物。
【請求項１１】
前記マトリックス材料が、ホモポリマーであることを特徴とする請求項１に記載の組成物。
【請求項１２】
前記無機充填剤がコーティング剤を含有し、前記コーティング剤が、非芳香族有機酸、塩、エステル、エーテル、エポキシ、またはそれらの混合物であることを特徴とする請求項６に記載の組成物。
【請求項１３】
約５から３０重量％未満の無機充填剤と共に芳香族ポリエステルマトリックスを含む、改善された相溶性のための組成物であって、前記充填剤が、０．０５から４マイクロメートル未満の範囲の平均球相当径を有し、前記無機充填剤が、エラストマー重量に対して約０．５から１．５倍未満の比率で存在し、前記エラストマーが、マトリックス樹脂に対して約５〜２０重量％の比率であることを特徴とする組成物。
【請求項１４】
前記芳香族ポリエステルが、ポリブチレンテレフタレート（ＰＢＴ）、ポリエチレンテレフタレート（ＰＥＴ）、およびポリプロピレンテレフタレート（ＰＰＴ）からなる群から選択されることを特徴とする請求項１３に記載の組成物。
【請求項１５】
前記エラストマーが、熱可塑性ポリウレタン（ＴＰＵ）、ポリエーテルポリエステル熱可塑性プラスチックまたは軟質エチレンポリマーを含むことを特徴とする請求項１３に記載の組成物。
【請求項１６】
前記無機充填剤が、炭酸カルシウム（ＣａＣＯ３）、酸化物、硫酸塩、チタン酸塩、カオリン粘土、ケイ酸塩、水酸化マグネシウム、カーボンブラックおよびそれらの組合せからなる群から選択されることを特徴とする請求項１に記載の組成物。
【請求項１７】
前記酸化物が、酸化アルミニウム、酸化ケイ素、および二酸化チタン（ＴｉＯ２）からなる群から選択されることを特徴とする請求項１６に記載の組成物。
【請求項１８】
前記無機充填剤が、無機充填剤に対して少なくとも１重量％の濃度で、非芳香族有機酸、塩、エステル、エーテル、エポキシ、またはそれらの混合物のコーティング剤を有することを特徴とする請求項１３または１６に記載の組成物。
【請求項１９】
前記芳香族ポリエステルが、約７５〜９０重量％であり、前記無機充填剤が、無機充填剤の約５〜１５重量％未満であり、前記エラストマーが約１０重量％であることを特徴とする請求項１に記載の組成物。
【請求項２０】
請求項１〜１９のいずれか一項に記載の組成物から製造された物品。
【発明の詳細な説明】
【技術分野】
【０００１】
本発明は、望ましい靱性を維持または向上させると同時に、改善された相溶性を示す結晶性熱可塑性組成物に関する。さらに詳しくは、本発明は、芳香族ポリエステル（ポリブチレンテレフタレート（ＰＢＴ）またはポリエチレンテレフタレート（ＰＥＴ）またはポリプロピレンテレフタレート（ＰＰＴ）など）マトリックス材料と、無機充填剤と、エラストマー材料と、を含む組成物に関する。
【背景技術】
【０００２】
芳香族ポリエステルなどの結晶性熱可塑性プラスチックは当技術分野でよく知られており、主にＰＢＴ、ＰＰＴおよびＰＥＴの形で広く工業的に使用されている。
【０００３】
従来技術のポリマー−ポリマーブレンドは、向上した靱性を得るために、マトリックス樹脂と共に軟質またはエラストマー材料を含む場合が多い。時には、この向上した靱性は、ノッチ付衝撃に対する耐性の増加によって、時には伸び率または落錘衝撃の向上によって、時には破断することなく成形物品が曲げられる能力の向上によって表れる。軟質エラストマー材料がポリマーマトリックスを強化にするためには、まず最初に、それをよく分散し、小さな粒子にしなければならない。その小さな粒子は、射出成形など、その後の溶融加工の間、小さなかつばらばらの粒子として維持しなければならない。最終的に、衝撃またはゆがみ事象からのエネルギーが、マトリックスから、成形品を強化するエラストマー粒子までの境界面を横切るのを可能にするために、固体状態で付着が十分なければならない。
【０００４】
「相溶性」とは、ポリマーブレンド技術において、古くから、および広く使用されている用語である。相溶性の意味は、それが使用されるコンテクストによって定義される場合が多い。したがって、相溶性の意味は、肉眼で見える相溶性の意味から、芳香族ポリエステルと第１級アミンの場合のように、一方の成分が他方の成分を損なわないという点での化学的に相溶性という意味まで、例えば、表層剥離した射出成形品を提供することなく、高レベルでブレンド中に存在すること、分子レベルで混和性であることまで、様々である。本出願において、「より良いまたは改善された相溶性」という用語は、詳細な説明の定義セクションで定義されている。
【０００５】
芳香族ポリエステル組成物およびこれらの組成物から製造される物品の製造業者および顧客は、それに伴う低コストおよび／または改善された靱性に関心がある。したがって、経済的な極性オレフィンを用いて、または比較的高価なエラストマー、例えば熱可塑性ポリウレタン（ＴＰＵ）またはポリエーテルポリエステル熱可塑性プラスチックを少なく用いて、上述のように改善された相溶性を有する、ＰＢＴ、ＰＰＴおよびＰＥＴなどの芳香族ポリエステル組成物（例えば、ブレンド）、および物品を提供することが望ましい。
【０００６】
以下の開示内容は、本発明の種々の態様に関連しており、以下のように簡潔にまとめられる。
【０００７】
ディラップ（Ｄｅｙｒｕｐ）による米国特許公報（特許文献１）には、ポリエステルマトリックス樹脂６０〜９７重量％、エチレン／メチルアクリレート／グリシジルメタクリレートなどのエチレンコポリマー３〜４０重量％を含む、並外れた靱性を特徴とする強化熱可塑性ポリエステル成形用組成物が開示されている。
【０００８】
フォースカーム（Ｆｏｒｓｃｈｉｒｍ）による米国特許公報（特許文献２）には、熱可塑性ポリマー、超高分子量ポリエチレンを含有する潤滑系、ポリエステル、酸性金属塩、カルシウム塩、酸化防止剤および安定剤の溶融ブレンドとして特徴付けられる、自己潤滑性ポリマー組成物が開示されている。その組成物は、向上した耐表面摩耗性および摩擦係数を示す、造形品に製造することができる。
【０００９】
【特許文献１】米国特許第４，７５３，９８０号明細書
【特許文献２】米国特許第５，６４１，８２４号明細書
【特許文献３】国際公開第０２／１４４２９号パンフレット
【特許文献４】米国特許出願第０９／６４１１４９号明細書
【発明の開示】
【課題を解決するための手段】
【００１０】
簡潔に述べると、本発明の一態様に従って、（ａ）約５０〜９０重量％の芳香族ポリエステルのマトリックス材料；（ｂ）約５〜３０重量％の無機充填剤；および（ｃ）約１０〜２０重量％のエラストマーを含有する、改善された相溶性のための組成物を含む組成物が提供される。
【００１１】
本発明の他の態様に従って、約５から３０重量％の無機充填剤と共に芳香族ポリエステルマトリックスを含む、改善された相溶性のための組成物を含む組成物が提供され、その充填剤は、０．０５から４マイクロメートル未満の範囲の平均球相当径を有し、前記無機充填剤は、エラストマー重量に対して約０．５から１．５倍未満の比率で存在し、エラストマーは、マトリックス樹脂に対して約５〜２０重量％の比率である。
【００１２】
本発明の他の態様に従って、先の２つのパラグラフに記載の組成物から製造される物品が提供される。
【００１３】
本発明はその好ましい実施形態と関連して説明されるが、その実施形態に本発明を制限することを意図するものではないことは理解されよう。一方、添付の特許請求の範囲により定義される本発明の精神および範囲内に含まれるように、すべての代替形態、変更、および等価物を包含することが意図される。
【発明を実施するための最良の形態】
【００１４】
（定義）：
以下の定義は、それらがこの明細書のコンテクストおよび添付の特許請求の範囲においていかに使用されるかに従って、参照として提供される。
１．改善された相溶性：本発明においてアイゾッド衝撃試験によって示される靱性を改善するのに、いかにポリマーブレンド中の無機充填剤が役立つかを述べる。
２．エラストマー：特定の条件下にて、芳香族ポリエステルマトリックスを強化することができる軟質の第２相ポリマーとして定義される。
３．本出願の目的のために、本明細書に含まれる文章および実施例に使用される材料の説明と一致する大文字を示す以下の記号が提供される。
【００１５】
【表１】
2006509891.tif 000002
【００１６】
本発明によって、無機充填剤と共に、芳香族ポリエステル中にエラストマーまたは極性オレフィンを組み込むことによって、従来技術のポリマーと比較して特性が改善される。本発明は、ポリマー−ポリマーブレンドの靱性の向上を含む相溶性の改善のために、芳香族ポリエステルマトリックス材料（例えば、ＰＢＴ（つまり、上記の記号でＢ）、ＰＰＴまたはＰＥＴ）の他に、エラストマーまたは極性オレフィンおよび無機充填剤を含む三元組成物を開示する。三元組成物の靱性の向上は、本発明の驚くべきかつ意外な結果である。無機充填剤と共に本発明のエラストマー材料は、本発明の靱性の望ましい向上をもたらすと考えられる。
【００１７】
本発明のポリエステルは、添加剤、例えば：安定剤、酸化防止剤、離型剤、潤滑剤、カーボンブラック、可塑剤、顔料、核剤、難燃剤、ガラス繊維、および当技術分野で通常用いられる他の公知の添加剤を含み得る。
【００１８】
本発明の一実施形態において、ＣａＣＯ３またはＴｉＯ２などの粒子状固体は、２つ以上のポリマーのブレンドの「相溶性」を改善することができる。従来技術では、ウェインバーグ（Ｗｅｉｎｂｅｒｇ）らによる（特許文献３）および米国特許公報（特許文献４）に記載のように、無機充填剤と結晶性熱可塑性ポリマーのマトリックスとを含有する二元ブレンドによって、無機充填剤を用いて剛性および靱性のどちらも改善される。本発明は、芳香族ポリエステルとエラストマーとの二元組成物と比較して、相溶性を改善し、靱性を向上させる。この向上した靱性は、ＣａＣＯ３またはＴｉＯ２が第１相により溶融液（ｍｅｌｔ）にカプセル化され（通常、より軟質のエラストマー）、有効容積のゴムを増加する働きをする結果であると考えられる。場合によっては、所望の靱性を得るために、芳香族ポリエステル（つまり、ＰＢＴ、ＰＥＴ、またはＰＰＴ）組成物のゴムレベルは、無機充填剤を使用して、ゴムの部分を置換することによって低減される（例えば、ゴム全容積は低減され、密度は増加する）。それと対照的に、一般的な二元エラストマー／マトリックスブレンドは通常、無機充填剤を添加すると、低下した靱性を示す。
【００１９】
本発明の組成物は、高いレベルの高価なゴム強化剤ではなく、安価な無機充填剤を使用することによって、所望の特性（例えば、靱性）を失うことなく、コストも下げる。したがって、組成物のコストが低くなる。本発明は、ポリエーテルポリエステル熱可塑性エラストマーなどの他の高価なエラストマーにも適用可能であるが、経済的に好ましい本発明のエラストマーは、軟質エチレンポリマー、例えばエチレン酢酸ビニル（ＥＶＡ）、エチレンメチルアクリレート（ＥＭＡ）、およびエチレン酢酸ビニル一酸化炭素（ＥＶＡＣＯ）、エチレンブチルアクリレート一酸化炭素（ＥＢＡＣＯ）、およびエチレンブチルアクリレートグリシドールメタクリレート（ＥＢＡＧＭＡ）または他の軟質エチレンポリマーである。これらの軟質エチレンポリマーは、コポリマー、ターポリマー、テトラポリマーであることが可能である。
【００２０】
上記のように、本発明において「より良いまたは改善された」という用語は、靱性の改善に、いかにポリマーブレンドが役立つかを述べるために使用されている。改善された相溶性によって、単なるゴム粒子よりもより良く組成物を強化することができるゴム粒子を有する組成物を提供できることから、本発明において靱性が改善されると考えられる。ゴム粒子のサイズは一つの因子である。場合によっては、例えばナイロン６または従来のＨＩＰＳ（耐衝撃性ポリスチレン）においては、ゴム（例えば、エラストマー）粒子は小さすぎる場合がある。粒子状固体は、ゴムのキャビテーション能力を高める場合がある。粒子状固体は、溶融ポリマーブレンド中に分散されたゴム粒子と同様に、溶融ポリマーの溶融粘度も増加することができる。このように、充填剤粒子は、それらが主にゴム粒子中に位置する場合に（つまり、カプセル化されている場合）、大きなゴム粒子の原因として認識されている合体を防ぐのに役立つ。さらに、ゴムのエキステンダーのように作用する点から、粒子状固体が系全体におけるエラストマーの有効容量を増加するため、本発明は相溶性を改善すると考えられる。
【００２１】
本発明で使用するのに適した無機充填剤は、著しいオフガスを発生せず、またはそれ自体が分解せず、または射出成形の温度−時間の組合せなどの通常の処理条件でポリエステルマトリックスの分解を引き起こさない無機充填剤である。これらとしては、限定されないが：炭酸カルシウム；アルミナ、シリカおよび二酸化チタンなどの酸化物；硫酸バリウムなどの硫酸塩；チタン酸塩；カオリン粘土および他のケイ酸塩；水酸化マグネシウム、およびカーボンブラックが挙げられる。本発明において、アスペクト比（充填剤粒子の最大寸法に対する最少寸法の平均比）が約５未満の場合には、応力集中および成形品の異方性が避けられる。好ましい充填剤は、炭酸カルシウム（ＣａＣＯ３）および二酸化チタン（ＴｉＯ２）である。表１は、ステアリン酸でコーティングされた炭酸カルシウム無機充填剤の一例を提供する。（定義番号３の下での記号のＡを参照）。これらの無機充填剤はコーティングすることもできるし、しなくてもよい。本発明において、コーティング剤は、ゴム粒子内にキャビテーションを生じさせることによって、ゴムをより良く強化するのに役立つと考えられる。
【００２２】
上記の定義セクション番号３の下の記号で記載される充填剤粒子のサイズは、それらの球相当径である。球相当径は、充填剤粒子と同じ容積を有する球の直径であり、セディグラフ（Ｓｅｄｉｇｒａｐｈ）５１００（ジョージア州ノルクロスのマイクロメトリックス・インスツルメント社（Ｍｉｃｒｏｍｅｔｒｉｃｓ  Ｉｎｓｔｒｕｍｅｎｔ  Ｃｏｒｐｏｒａｔｉｏｎ，Ｎｏｒｃｒｏｓｓ，ＧＡ））を使用して決定することができる。セディグラフ（Ｓｅｄｉｇｒａｐｈ）５１００では、既知の特性を有する液体における異なるサイズの粒子の重力誘導沈降速度を測定する沈降法によって粒径が決定される。粒子が液体中を落ちる速度がストークスの法則によって得られる。最も大きい粒子が最も速く落ち、最も小さい粒子は最も遅く落ちる。沈降速度は、試料セルから検出器まで通り抜ける、低エネルギーＸ線の精密に平行化されたビームを使用して測定される。セル中の様々なポイントでの粒子質量の分布は、検出器に達するＸ線パルスの数に影響を及ぼす。このＸ線パルスのカウントを用いて、所定の粒径での質量％として表される粒径分布が導かれる。粒子は均一な形をほとんど示さないため、各粒径は、同じ沈降速度を有する同じ材料の球の直径である、「球相当径」として報告される。
【００２３】
本発明において、適切な粒子は、約０．０５から約４マイクロメートル未満の範囲の球相当径を有する。充填剤粒子のサイズは、本発明の組成物の靱性および／または剛性に影響を及ぼし得る。大きすぎる、または小さすぎる粒子は、他の有害な影響を及ぼすことはないが、本発明の特典をもたらさない。適切な充填剤粒子は、比較的狭いサイズ分布を有し、平均粒径よりはるかに大きな粒子ができる限り少ないことに特に重点が置かれる。本発明の他の実施形態は、その平均粒径が上記の球相当径範囲内である、異なる粒子グレードの無機充填剤を合わせてブレンドすることである。
【００２４】
本発明は、それに限定されることを意図しない、以下の具体的な実施形態によってさらに説明される。表１は、本発明の種々の重量％組成物の組合せについて得られたデータを示す。
【００２５】
以下の表における結果を得るために、以下の実験手順を用いた。乾燥混合前に、充填剤および樹脂を９０℃で一晩乾燥させた。バレル温度２６０℃および以下の表１に指定される濃度で、３０ｍｍ共回転二軸スクリュー押出機（ニュージャージー州ラムゼイのワーナーフライダー社（Ｗｅｒｎｅｒ  ＆  Ｐｆｌｅｉｄｅｒｅｒ，Ｒａｍｓｅｙ，ＮＪ））において、溶融ブレンドを達成した。押出し物をペレット化した。押出されたペレットを９０℃で一晩乾燥させ、次いで、温水で温められた金型を備えた、６オンス、１５０トンのヴァン・ドーン（Ｖａｎ  Ｄｏｒｎ）射出成形機において、ドッグボーン（ｄｏｇ−ｂｏｎｅ）形引張り試験片に射出成形した（Ｉタイプ試験片、ゲージ長２インチ（５．１ｃｍ）；幅１／２インチ（１．３ｃｍ）；厚さ１／８インチ（０．３８ｃｍ））および曲げ試験片（長さ５インチ（１２．７ｃｍ）、幅１／２インチ（１．３ｃｍ）、厚さ１／８インチ（０．３８ｃｍ））。成形機のバレル温度は２６０℃に設定し、金型温度は９０℃に設定した。アイゾット試験については、射出成形曲げ試験片を長さ２〜１／２インチ（６．３５ｃｍ）の片に分割し、一方は出口に近く、「末端付近（ｎｅａｒ  ｅｎｄ）」と呼ばれ、もう一方は出口から遠く、「末端遠位（ｆａｒ  ｅｎｄ）」と呼ばれる。ＡＳＴＭ  Ｄ−２５６の説明に従って、ＴＭＩノッチカッターを用いて、ルート半径０．０１インチ（０．０３ｃｍ）のノッチを各部分に切断した。ＡＳＴＭ  Ｄ２５６に従って、ノッチ付きアイゾッド衝撃試験において、衝撃の応答を研究した。アイゾッド試験は、個々の６つの測定の平均として計算した。表におけるアイゾッド値は、フートポンド／インチで示され、括弧内はＪ／ｍ値である。（使用されるＪ／ｍへの変換は、５３．４Ｊ／Ｍ＝１フートポンド／インチであった）。
【００２６】
表１は、マトリックスとしてのＰＢＴ（例えばＢ）および充填剤（つまり、Ａ）および組成物を強化するために添加されるゴム（つまり、Ｃ）を有する本発明の実施形態を説明する。その効果を強めるために、これらの実施例におけるゴムのレベルは、ＰＢＴに通常、工業的に使用されるレベルよりも低い。エラストマー、充填剤材料（例えば、炭酸カルシウム）およびＰＢＴ（ポリブチレンテレフタレート）の三元の組合せによって、例えば芳香族ポリエステル（ＰＢＴ、ＰＰＴおよびＰＥＴを含む）とゴムまたはエラストマー材料との二元ポリマーブレンドと比較して、相溶性が改善される（例えば、靱性（例えば、アイゾッド）の向上によって示される）。本発明のマトリックス材料としてＰＰＴおよびＰＥＴの例は示されていないが、二元ポリマーブレンドと比較して相溶性を改善すると考えられる。
【００２７】
表１から、充填剤が増加するにしたがって、アイゾッド靱性も向上することが示されている。しかしながら、最適な充填剤対ゴム比があると思われる。０．５の低い充填剤対ゴム比（実施例２）では、靱性は対照（実施例番号１）と同じであり、実施例の標準偏差が示されている。それにもかかわらず、靱性を維持しながら、高価なマトリックス樹脂またはゴムを安価な充填剤と取り替えることが可能となることから、この結果は経済的に価値がある。１．０のより高い充填剤対ゴム比（実施例番号３）では、アイゾッド靱性は最大である。１．５の充填剤対ゴム比（実施例番号４）では、アイゾッド値は対照よりもかなり低い。したがって、この結果は、１．５の充填剤対ゴム比は、この三元組成物の改善された靱性の上限を提供することを示すと考えられる。
【００２８】
【表２】
2006509891.tif 000003
【００２９】
したがって、上記の目的および利点を完全に満たす、無機充填剤およびエラストマーを含有する芳香族ポリエステル（例えば、ＰＢＴ、ＰＥＴおよびＰＰＴ）三元組成物が本発明に従って提供されることは明らかである。本発明はその具体的な実施形態と共に説明されているが、多くの代替形態、変更および変形形態が当業者には理解されるであろうことは明らかである。したがって、添付の特許請求の精神および広範な範囲内にある、かかるすべての代替形態、変更および変形形態を包含することが意図される。
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
（ａ）芳香族ポリエステルのマトリックス材料を９０重量％までと；（ｂ）０．０５から４マイクロメートル未満の球相当径を有する無機充填剤を５〜１５重量％と；および（ｃ）熱可塑性ポリウレタン（ＴＰＵ）、ポリエーテルポリエステル熱可塑性ポリマー、エチレン−メチルアクリレート（ＥＭＡ）ポリマー、エチレン−ブチルアクリレート一酸化炭素（ＥＢＡＣＯ）ポリマー、エチレン酢酸ビニル一酸化炭素（ＥＶＡＣＯ）ポリマー、またはエチレン−ブチルアクリレートグリシドールメタクリレートポリマー（ＥＢＡＧＭＡ）を含むエラストマーを５〜２０重量％とを含む組成物であって、前記充填剤が前記エラストマー中にカプセル化されており、かつ前記重量％が組成物の全重量を基準にしていることを特徴とする組成物。
【請求項２】
前記芳香族ポリエステルが、ポリブチレンテレフタレート（ＰＢＴ）、ポリエチレンテレフタレート（ＰＥＴ）、およびポリプロピレンテレフタレート（ＰＰＴ）からなる群から選択されることを特徴とする請求項１に記載の組成物。
【請求項３】
前記無機充填剤が、炭酸カルシウム（ＣａＣＯ３）、酸化物、硫酸塩、チタン酸塩、カオリン粘土、ケイ酸塩、水酸化マグネシウム、カーボンブラックおよびそれらの組合せからなる群から選択されることを特徴とする請求項１に記載の組成物。
【請求項４】
前記酸化物が、酸化アルミニウム、酸化ケイ素、および二酸化チタン（ＴｉＯ２）からなる群から選択されることを特徴とする請求項３に記載の組成物。
【請求項５】
前記硫酸塩が、硫酸バリウムであることを特徴とする請求項３に記載の組成物。
【請求項６】
前記無機充填剤が、ＣａＣＯ３であることを特徴とする請求項３に記載の組成物。
【請求項７】
前記無機充填剤が、ＴｉＯ２であることを特徴とする請求項４に記載の組成物。
【請求項８】
前記マトリックス材料が、ホモポリマーであることを特徴とする請求項１に記載の組成物。
【請求項９】
前記無機充填剤がコーティング剤を含有し、前記コーティング剤が、非芳香族有機酸、塩、エステル、エーテル、エポキシ、またはそれらの混合物であることを特徴とする請求項３に記載の組成物。
【請求項１０】
エラストマーとポリアセタールとの総量に対して、５から１５重量％未満の無機充填剤および５〜２０重量％のエラストマーと共に芳香族ポリエステルマトリックス材料を含む組成物であって、前記充填剤が、０．０５から４マイクロメートル未満の範囲の平均球相当径を有し、前記無機充填剤が、前記エラストマー重量に対して０．５から１．５倍未満の比率で存在し、前記エラストマーが、熱可塑性ポリウレタン（ＴＰＵ）、ポリエーテルポリエステル熱可塑性ポリマー、エチレン−メチルアクリレート（ＥＭＡ）ポリマー、エチレン−ブチルアクリレート一酸化炭素（ＥＢＡＣＯ）ポリマー、エチレン酢酸ビニル一酸化炭素（ＥＶＡＣＯ）ポリマー、またはエチレン−ブチルアクリレートグリシドールメタクリレートポリマー（ＥＢＡＧＭＡ）を含み、かつ前記充填剤が前記エラストマー中にカプセル化されていることを特徴とする組成物。
【請求項１１】
前記芳香族ポリエステルが、ポリブチレンテレフタレート（ＰＢＴ）、ポリエチレンテレフタレート（ＰＥＴ）、およびポリプロピレンテレフタレート（ＰＰＴ）からなる群から選択されることを特徴とする請求項１０に記載の組成物。
【請求項１２】
前記無機充填剤が、炭酸カルシウム（ＣａＣＯ３）、酸化物、硫酸塩、チタン酸塩、カオリン粘土、ケイ酸塩、水酸化マグネシウム、カーボンブラックおよびそれらの組合せからなる群から選択されることを特徴とする請求項１０に記載の組成物。
【請求項１３】
前記酸化物が、酸化アルミニウム、酸化ケイ素、および二酸化チタン（ＴｉＯ２）からなる群から選択されることを特徴とする請求項１２に記載の組成物。
【請求項１４】
前記無機充填剤が、前記無機充填剤に対して少なくとも１重量％の濃度で、非芳香族有機酸、塩、エステル、エーテル、エポキシ、またはそれらの混合物のコーティング剤を有することを特徴とする請求項１０または１２に記載の組成物。
【請求項１５】
前記芳香族ポリエステルが７５〜９０重量％であり、前記無機充填剤が無機充填剤の５〜１５重量％未満であり、前記エラストマーが１０重量％であり、前記重量％が組成物の全重量を基準にしていることを特徴とする請求項１に記載の組成物。
【請求項１６】
請求項１〜１５のいずれか一項に記載の組成物から製造された物品。
【手続補正２】
【補正対象書類名】明細書
【補正対象項目名】００２８
【補正方法】変更
【補正の内容】
【００２８】
【表２】
2006509891.tif 000004
【国際調査報告】
2006509891.tif 000005
2006509891.tif 000006
2006509891.tif 000007